(57)【特許請求の範囲】
【請求項１】
（メタ）アクリル酸アルキルエステルを主成分とし、且つシラン系単量体を含む共重合体混合物を共重合して得られる重合体１００重量部に対し、シリカを１〜５０重量部添加してなり、
前記シラン系単量体の量は、前記共重合体混合物（シラン系単量体を除く）１００重量部に対して０．００５〜１重量部である、水分散型粘着剤組成物。
【請求項２】
前記重合体は、（メタ）アクリル酸アルキルエステルを主成分とし、且つシラン系単量体を含まない組成で重合した場合に溶剤不溶分が５％以下となる樹脂組成物が得られる単量体混合物と、前記シラン系単量体とを前記と同一条件下で共重合して得られる重合体である、請求項１記載の水分散型粘着剤組成物。
【請求項３】
前記シラン系単量体の量は、前記共重合体混合物（シラン系単量体を除く）１００重量部に対して０．００５〜０．５重量部である、請求項１又は２に記載の水分散型粘着剤組成物。
【請求項４】
前記重合体は、連鎖移動剤を用いて重合されたものである、請求項１〜３の何れか１項に記載の水分散型粘着剤組成物。
【請求項５】
前記連鎖移動剤の使用量が、単量体混合物の総量１００重量部に対して０．００１〜０．５重量部である、請求項４に記載の水分散型粘着剤組成物。
【請求項６】
請求項１〜５の何れか１項に記載の水分散型粘着剤組成物からなる粘着剤層を備えた粘着シート類。
【発明の詳細な説明】
【０００１】
【発明の属する技術分野】
本発明はアクリル系の水分散型粘着剤組成物及びそれを基材上に設けた粘着シート類（テープ、シート、フィルムなど）に関する。
【０００２】
【従来の技術】
水分散型のアクリル系粘着剤を用いた粘着シート類は、溶剤を用いないため、環境衛生上望ましく、耐溶剤性の点でも優れるなどの利点を有している。一般に、この粘着シート類は、粘着剤層の保持力等に影響を及ぼす溶剤不溶分を調整するため、アクリル系モノマーを主成分とする単量体混合物の重合終了後に架橋剤を添加して粘着剤組成物を調製し、これを基材上に塗布することにより製造している。しかし、このようにして得られた粘着シート類では、溶剤型の粘着剤を用いた粘着シート類と比較した場合、端末剥がれ性、保持性、定荷重剥離性の両立が困難であるという欠点を有していた。
【０００３】
本発明者らは、上記問題点を解決するために鋭意検討し、水分散型（メタ）アクリル酸アルキルエステルを主成分とする単量体混合物において、シラン系単量体と必要に応じて連鎖移動剤を添加して重合すると、溶剤不溶分、溶剤可溶分の分子量及び端末剥がれ性の経時安定性が良好な粘着剤組成物が得られることを見出した。また、特に、ポリマーとした時の溶剤不溶分が特定値以下となるような（メタ）アクリル酸アルキルエステルを主成分とする単量体混合物に対しシラン系単量体を特定の割合で添加して共重合させると、水分散型粘着剤であっても、優れた端末剥がれ性と高い保持性とを両立できることを見出した（特願２０００−１６３６５５号）。
【０００４】
このような優れた効果が奏される理由は必ずしも明確ではないが、シラン系単量体が有する珪素原子含有基の縮合反応が、（メタ）アクリル酸アルキルエステルを主成分とする単量体混合物との共重合時（乳化重合時）よりもむしろ粘着剤組成物を基材等に塗布した後の乾燥工程で主に起こるため、共重合工程では溶剤不溶分が過剰に生成することがなく、それ故優れた保持性が発現するとともに、乾燥後には水が介在しないため加水分解が起こらず、縮合反応が進行しないことから、構造及び物性が変化しにくく、よって良好な経時安定性が得られるものと推察された。
【０００５】
また、特に、シラン系単量体を含まない組成で重合した場合の重合終了時の溶剤不溶分が５％以下となるような単量体混合物にシラン系単量体を共重合する場合には、熱架橋時において、水分散型粘着剤の粒子の内部と外側が均一に架橋されるため、端末剥がれ性と保持性能とを高いレベルで両立できるものと推測された。
【０００６】
しかしながら、定荷重剥離性においては未だ充分な性能が得られておらず、更なる改良が求められていた。
【０００７】
【発明が解決しようとする課題】
本発明の目的は、前記（メタ）アクリル酸アルキルエステルを主成分とする単量体混合物とシラン系単量体を共重合させて得られる水分散型粘着剤において、溶剤型の粘着剤を用いた粘着シート類と同程度の端末剥がれ性、保持性、定荷重剥離性を両立した水分散型粘着剤組成物および粘着シート類を提供することにある。
【０００８】
【課題を解決するための手段】
本発明者らは、上記の目的を達成するため鋭意検討した結果、水分散型の（メタ）アクリル酸アルキルエステルを主成分とする単量体混合物とシラン系単量体とを共重合して得られた重合体に、シラン系単量体と結合しうる無機微粒子を特定量添加することで、端末剥がれ性、保持性、定荷重剥離性を両立することができることを見出した。本発明はこれらの知見に基づいて完成されたものである。
【０００９】
すなわち、本発明は、（メタ）アクリル酸アルキルエステルを主成分とし、且つシラン系単量体を含む単量体混合物を共重合して得られる重合体１００重量部に対し、シラン系単量体と結合しうる無機微粒子１〜５０重量部を添加してなる水分散型粘着剤組成物を提供する。
【００１０】
特に本発明の水分散型粘着剤組成物は、（メタ）アクリル酸アルキルエステルを主成分とし、且つシラン系単量体を含まない組成で重合した場合に溶剤不溶分が５％以下となる樹脂組成物が得られる単量体混合物と、該単量体混合物１００重量部に対して０．００５〜１重量部のシラン系単量体とを前記と同一条件下で共重合して得られる重合体を含有する水分散型粘着剤組成物であることを特徴とする。
【００１１】
さらに本発明は、特に上記シラン系単量体と結合しうる無機微粒子がシリカである水分散型粘着剤組成物を提供する。
【００１２】
また本発明は、上記水分散型粘着剤組成物からなる粘着剤層を備えた粘着シート類を提供する。
【００１３】
なお、本明細書において、「溶剤不溶分」とは、所定量（約５００ｍｇ）の試料を精秤し（そのうち不揮発分の重量をＷ1ｍｇとする）、これを酢酸エチル中に室温で３日間浸漬した後、不溶物を取り出し、この不溶物を１００℃で２時間乾燥させて重量（Ｗ2ｍｇ）を測定し、下記式
溶剤不溶分（重量％）＝（Ｗ2／Ｗ1）×１００
に従って算出したものである。
【００１４】
【発明の実施の形態】
本発明は、（メタ）アクリル酸アルキルエステルを主成分とし、且つシラン系単量体を含む単量体混合物を共重合して得られる重合体１００重量部に対し、シラン系単量体と結合しうる無機微粒子１〜５０重量部を添加してなる水分散型粘着剤組成物を提供する。
【００１５】
本発明において主構成単量体として用いる（メタ）アクリル酸アルキルエステルとしては、一般式（１）
ＣＨ2＝Ｃ（Ｒ1）ＣＯＯＲ2             （１）
（式中、Ｒ1は水素原子又はメチル基、Ｒ2は炭素数２〜１４のアルキル基を示す）
で表される化合物が挙げられる。
【００１６】
前記Ｒ2として、例えば、エチル基、プロピル基、イソプロピル基、ブチル基、イソブチル基、イソアミル基、ヘキシル基、へプチル基、２−エチルヘキシル基、イソオクチル基、イソノニル基、イソデシル基などが例示できる。なかでも、Ｒ2として、ブチル基、２−エチルヘキシル基などの炭素数２〜１０のアルキル基が好ましい。上記（メタ）アクリル酸アルキルエステルは単独でまたは２種以上混合して使用できる。例えば、アクリル酸アルキルエステルとして、アクリル酸ブチル単独、又はアクリル酸ブチルとアクリル酸２−エチルヘキシルとを組み合わせて使用できる。この場合、アクリル酸２−エチルヘキシルとアクリル酸ブチルとの割合は、前者／後者＝０／１００〜５５／４５（例えば、５／９５〜６０／４０）程度である。
【００１７】
（メタ）アクリル酸アルキルエステルを主成分とする単量体混合物中の該（メタ）アクリル酸アルキルエステル［例えば、上記（メタ）アクリル酸Ｃ2-14アルキルエステル］の比率は、一般に８０重量％以上（例えば８０〜９９．８重量％程度）、好ましくは８５重量％以上（例えば８５〜９９．５重量％程度）、さらに好ましくは９０重量％以上（例えば９０〜９９重量％程度）である。
【００１８】
前記単量体混合物は、熱架橋するための架橋点を導入するため、通常、官能基含有単量体（熱架橋性官能基含有単量体）を含んでいる。該官能基含有単量体をコモノマー成分として用いることにより被着体に対する接着力も向上する。
【００１９】
前記官能基含有単量体としては、例えば、アクリル酸、メタクリル酸、イタコン酸、マレイン酸、クロトン酸、無水マレイン酸などのカルボキシル基含有単量体又はその酸無水物；（メタ）アクリル酸２−ヒドロキシエチル、（メタ）アクリル酸２−ヒドロキシプロピル、（メタ）アクリル酸２−ヒドロキシブチルなどの水酸基含有単量体；（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸ジメチルアミノエチル、（メタ）アクリル酸ｔ−ブチルアミノエチルなどのアミノ基含有単量体；（メタ）アクリル酸グリシジルなどのグリシジル基含有単量体；（メタ）アクリロニトリル、Ｎ−（メタ）アクリロイルモルホリン、Ｎ−ビニル−２−ピロリドンなどが挙げられる。これらの中でも、アクリル酸などのカルボキシル基含有単量体又はその酸無水物などが好ましい。上記の官能基含有単量体は１種または２種以上使用することができる。
【００２０】
上記官能基含有単量体の使用量は、前記（メタ）アクリル酸アルキルエステル１００重量部に対して、例えば０．５〜１２重量部、好ましくは１〜８重量部程度である。
【００２１】
また、前記単量体混合物には、凝集力等の特性を高めるため、必要に応じて、その他の共重合性単量体が含まれていてもよい。このような共重合性単量体としては、例えば、（メタ）アクリル酸メチル、酢酸ビニルなどのビニルエステル類；スチレン、ビニルトルエンなどの芳香族ビニル化合物；シクロペンチルジ（メタ）アクリレート、イソボルニル（メタ）アクリレートなどの環式アルコールの（メタ）アクリル酸エステル類；ネオペンチルグリコールジ（メタ）アクリレート、ヘキサンジオールジ（メタ）アクリレート、プロピレングリコールジ（メタ）アクリレート、トリメチロールプロパントリ（メタ）アクリレート、テトラメチロールメタントリ（メタ）アクリレート、ジペンタエリスリトールヘキサ（メタ）アクリレートなどの多価アルコールの（メタ）アクリル酸エステル類などが挙げられる。これらの共重合性単量体も１種または２種以上使用できる。
【００２２】
本発明において、前記（メタ）アクリル酸アルキルエステルと共重合されるシラン系単量体としては、ケイ素原子を有する重合性化合物であれば特に限定されないが、上記（メタ）アクリル酸アルキルエステルに対する共重合性に優れている点で（メタ）アクリロイルオキシアルキルシラン誘導体などの（メタ）アクリロイル基を有するシラン化合物が好ましい。シラン系単量体としては、例えば、３−メタクリロイルオキシプロピルトリメトキシシラン、３−アクリロイルオキシプロピルトリメトキシシラン、３−メタクリロイルオキシプロピルトリエトキシシラン、３−アクリロイルオキシプロピルトリエトキシシラン、３−メタクリロイルオキシプロピルメチルジメトキシシラン、３−アクリロイルオキシプロピルメチルジメトキシシラン、３−メタクリロイルオキシプロピルメチルジエトキシシラン、３−アクリロイルオキシプロピルメチルジエトキシシランなどが挙げられる。これらのシラン系単量体は単独で又は２種以上組み合わせて使用できる。
【００２３】
また、上記以外に、共重合可能なシラン系単量体として、例えば、ビニルトリメトキシシラン、ビニルトリエトキシシラン、４−ビニルブチルトリメトキシシラン、４−ビニルブチルトリエトキシシラン、８−ビニルオクチルトリメトキシシラン、８−ビニルオクチルトリエトキシシラン、１０−メタクリロイルオキシデシルトリメトキシシラン、１０−アクリロイルオキシデシルトリメトキシシラン、１０−メタクリロイルオキシデシルトリエトキシシラン、１０−アクリロイルオキシデシルトリエトキシシランなども使用できる。
【００２４】
シラン系単量体の量は前記（メタ）アクリル酸アルキルエステルの種類や用途などに応じて適宜選択できるが、シラン系単量体の共重合量が、前記（メタ）アクリル酸アルキルエステルを主成分とする単量体混合物（シラン系単量体を除く）１００重量部に対して、１重量部を超えると接着できない程度まで粘着力が低下する場合があり、また０．００５重量部未満ではポリマー強度の不足で凝集力が低下しやすくなる。従って、本発明では、前記単量体混合物（シラン系単量体を除く）１００重量部に対するシラン系単量体の量は、０．００５〜１重量部が好ましく、さらに好ましくは０．０１〜０．５重量部の範囲である。
【００２５】
本発明の水分散型粘着剤組成物を構成する重合体は、例えば、前記（メタ）アクリル酸アルキルエステルを主成分とし且つシラン系単量体を含む単量体混合物を慣用の乳化重合に付して、（メタ）アクリル酸エステル共重合体の水分散液として調製できる。
【００２６】
重合方法としては、一般的な一括重合、連続滴下重合、分割滴下重合などを採用でき、重合温度は、例えば２０〜１００℃程度である。
【００２７】
重合に用いる重合開始剤としては、例えば、２，２′−アゾビスイソブチロニトリル、２，２′−アゾビス（２−メチルプロピオンアミジン）二硫酸塩、２，２′−アゾビス（２−アミジノプロパン）ジヒドロクロライド、２，２′−アゾビス［２−（５−メチル−２−イミダゾリン−２−イル）プロパン］ジヒドロクロライド、２，２′−アゾビス（Ｎ，Ｎ′−ジメチレンイソブチルアミジン）などのアゾ系開始剤；過硫酸カリウム、過硫酸アンモニウムなどの過硫酸塩；ベンゾイルパーオキサイド、ｔ−ブチルハイドロパーオキサイド、過酸化水素などの過酸化物系開始剤；フェニル置換エタンなどの置換エタン系開始剤；芳香族カルボニル化合物；過硫酸塩と亜硫酸水素ナトリウムとの組み合わせ、過酸化物とアスコルビン酸ナトリウムとの組み合わせなどのレドックス系開始剤などが挙げられるが、これらに限定されるものではない。重合開始剤の使用量は、単量体混合物の総量１００重量部に対して、例えば０．００５〜１重量部程度である。
【００２８】
また、重合には連鎖移動剤を用いてもよい。連鎖移動剤としては、慣用の連鎖移動剤、例えば、ドデカンチオール等のメルカプタン類等が例示できる。連鎖移動剤の使用量は、単量体混合物の総量１００重量部に対して、例えば０．００１〜０．５重量部程度である。
【００２９】
また、乳化剤として、ラウリル硫酸ナトリウム、ラウリル硫酸アンモニウム、ドデシルベンゼンスルホン酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウムなどのアニオン系乳化剤；ポリオキシエチレンアルキルエーテル、ポリオキシエチレンアルキルフェニルエーテルなどのノニオン系乳化剤などを使用できる。これらの乳化剤は単独で用いてもよく、２種以上を併用してもよい。乳化剤の使用量は、単量体混合物の総量１００重量部に対して、例えば０．２〜１０重量部、好ましくは０．５〜５重量部程度である。
【００３０】
なお、水分散型粘着剤組成物は、上記方法のほか、前記（メタ）アクリル酸エステル共重合体を乳化重合以外の方法で得た後、乳化剤により水に分散させて調製してもよい
【００３１】
本発明の水分散型粘着剤組成物は、前記シラン系単量体を含む（メタ）アクリル酸エステル共重合体の水分散液に、シラン系単量体と結合しうる無機微粒子を添加してなるものである。
【００３２】
本発明において用いられるシラン系単量体と結合しうる無機微粒子は、前記（メタ）アクリル酸アルキルエステルと共重合されるシラン系単量体のＳｉ−ＯＲ基（Ｒはメチル、エチルなどのアルキル基）が加水分解して生じるＳｉ−ＯＨ基と反応し結合しうる活性基（例えば水酸基）を有する無機微粒子であって、例えばシリカ、アルミナ、クレー、マイカ、アルミニウム、鉄、アスベスト、酸化チタン、亜鉛華などを挙げることができる。これらの無機微粒子は単独で用いてもよく、２種以上を併用してもよい。無機微粒子と重合体が結合することで、単に微粒子を混合した以上に強度を向上させることができ、粘着力を低下させることなく凝集力を向上させることができると推定される。
【００３３】
本発明において用いられるシラン系単量体と結合しうる無機微粒子の量は、前記（メタ）アクリル酸アルキルエステルを主成分とする重合体１００重量部に対して、５０重量部を超えると粘着剤としては硬くなりすぎ充分なタックが得られず、また１重量部未満では定荷重剥離性を向上できない場合がある。従って、本発明では、前記高分子１００重量部に対する無機微粒子の量は、１〜５０重量部が好ましく、さらに好ましくは５〜３０重量部の範囲である。
【００３４】
また本発明において用いられるシラン系単量体と結合しうる無機微粒子の平均粒子径は、要求される特性に応じて適宜選択できるが、１０μｍを超えると分散性が低下するため、通常１０μｍ以下、好ましくは１μｍ以下、更に好ましくは０．１μｍ以下である。
【００３５】
これらの無機微粒子の中でも、本発明においては、シラン系単量体との反応性が良好であるシリカが好ましい。
【００３６】
本発明では、粘着剤の用途に応じて架橋剤を用いることができる。前記架橋剤としては、通常用いる架橋剤を使用することができ、例えば、イソシアネート系架橋剤、エポキシ系架橋剤、オキサゾリン系架橋剤、アジリジン系架橋剤、金属キレート系架橋剤などが挙げられる。架橋剤は、油溶性及び水溶性の何れであってもよい。
【００３７】
また本発明では、粘着剤の用途に応じて粘着付与成分を混合することもできる。粘着付与成分としては、ロジン系樹脂、テルペン系樹脂、脂肪族系石油樹脂、芳香族系石油樹脂、共重合系石油樹脂、脂環族系石油樹脂、キシレン樹脂、およびエラストマーなどを挙げることができる。
【００３８】
また本発明の水分散型粘着剤組成物には、その他、必要に応じて、ｐＨを調整するための塩基（アンモニア水など）や酸、粘着剤に通常使用される添加剤、例えば、老化防止剤、充填剤、顔料、着色剤などが添加されていてもよい。
【００３９】
本発明の水分散型感圧性接着剤組成物において、特に、（メタ）アクリル酸アルキルエステルを主成分とし且つシラン系単量体を含まない組成で重合した場合に溶剤不溶分が５％以下となる樹脂組成物が得られる単量体混合物と、該単量体混合物１００重量部に対して０．００５〜１重量部のシラン系単量体とを、前記シラン系単量体を含まない組成で重合した場合と同一条件下で重合して得られる共重合体を含有する水分散型感圧性接着剤組成物では、水分散型であるにもかかわらず、優れた端末剥がれ性と高い保持性とを両立させることが可能である。
【００４０】
上記の「同一条件下」とは、シラン系単量体の有無を除く他の重合条件、例えば、反応温度、反応時間、重合開始剤の種類及び使用量、連鎖移動剤の種類及び使用量等が同一であることを意味する。
【００４１】
なお、シラン系単量体を含まない組成で重合した場合に溶剤不溶分が５％を超える樹脂組成物が得られる単量体混合物とシラン系単量体とを重合に付す場合には、端末剥がれ性が低下しやすい。
【００４２】
以下、本発明の粘着シート類の実例を図面にもとづいて説明するが、本発明はこれらに何ら限定されるものではない。
【００４３】
図１は、基材フィルムの両面に粘着剤層を有する粘着シート類の一例を模式的に示す断面図である。
【００４４】
図１において、１は粘着剤層を、２は基材を、３は剥離ライナーをそれぞれ示している。本発明の粘着シート類は、シラン系単量体を含み且つ（メタ）アクリル酸アルキルエステルを主成分とする単量体混合物の共重合体にシラン系単量体と結合しうる無機微粒子を添加してなる水分散型粘着剤組成物を基材２上に塗布し、熱架橋して粘着剤層１を形成し、剥離ライナー３と貼り合せることにより得られる。これは図示するように巻回されることが好ましいが、そのまま保管することもできる。また剥離ライナー３上に粘着剤層１を形成した後、基材２と貼り合せることもできる。また剥離ライナー３上に粘着剤層１を形成しそのまま巻回することで、基材を含まない、いわゆる基材レスの両面粘着シートとすることもできる。
【００４５】
本発明において基材２としては、例えば、ポリプロピレンフィルム、エチレン−プロピレン共重合体フィルム、ポリエステルフィルム、ポリ塩化ビニルなどのプラスチックフィルム類；和紙やクラフト紙などの紙類；綿布やスフ布などの布類；ポリエステル不織布やビニロン不織布などの不織布類；金属箔などを使用できる。前記プラスチックフィルムは、無延伸フィルム及び延伸（一軸延伸又は二軸延伸）フィルムの何れであってもよい。また、基材のうち粘着剤を塗布する面には、通常使用される下塗剤やコロナ放電方式などによる表面処理が施されていてもよい。基材の厚みは、目的に応じて適宜選択できるが、一般には１０〜５００μｍ程度である。
【００４６】
粘着剤層１は上記水分散型粘着剤組成物を慣用のコーター、例えば、グラビヤロールコーター、リバースロールコーター、キスロールコーター、ディップロールコーター、バーコーター、ナイフコーター、スプレーコーターなどを用いて基材１に塗布することで行うことができる。前記水分散型粘着剤組成物は、乾燥後の粘着剤層の厚みが、例えば１０〜１００μｍ程度となるように塗布される。
【００４７】
塗布された前記水分散型粘着剤組成物は、加熱により熱架橋され粘着剤層１を形成する。熱架橋は、慣用の方法、例えば、シラン系単量体や架橋剤の種類に応じて架橋反応が進行する温度にまで加熱することにより行われる。架橋後の粘着剤層の溶剤不溶分は、例えば１５〜７０重量％程度である。また、架橋後の粘着剤層の溶剤可溶部の分子量（重量平均分子量；標準ポリスチレン換算）は、例えば１０万〜６０万程度、好ましくは２０万〜４５万程度である。架橋後の粘着剤層の溶剤不溶分や溶剤可溶部の分子量は、例えば、単量体混合物総量に対する前記シラン系単量体又は官能基含有単量体の割合、連鎖移動剤や架橋剤の種類や量、特にシラン系単量体と連鎖移動剤の量を適宜調整することにより任意に設定することができる。
【００４８】
本発明において剥離ライナー３は、薄葉基材の片面あるいは両面にシリコーン系や長鎖アルキル系など公知の剥離剤からなる剥離層を設けたものであって、従来から用いられてきたものが使用される。その厚さは特に限定されないが、好ましくは１５μｍ以上、さらに好ましくは２５〜５００μｍである。
【００４９】
図２は、本発明の粘着シート類の別の一例を模式的に示す断面図であって、基材２の片面に粘着剤層１が設けられ、これに剥離ライナー３が貼り合わされている構成を示している。これは図示するように巻回されることが好ましいが、そのまま保管することもできる。
【００５０】
図３は本発明の粘着シート類の別の一例を模式的に示す断面図であって、背面処理層４を設けた基材２に粘着剤層１を付設した構成を示している。これは図示するように、背面処理層４に粘着剤層１が接するように巻回され、保管される。
【００５１】
本発明において背面処理層４は、シリコーン系や長鎖アルキル系などの背面処理剤を従来周知の方法によって基材１に設けたものを用いることができる。
【００５２】
本発明の粘着シート類は、（メタ）アクリル酸アルキルエステルを主成分とする水分散型のアクリル系粘着剤を用いるにもかかわらず、溶剤型の粘着剤を用いた粘着シート類と同程度の端末剥がれ性、保持性、定荷重剥離性を両立した水分散型粘着剤組成物および粘着シート類を提供することができる。
【００５３】
このような優れた効果が奏される理由は必ずしも明確ではないが、シラン系単量体が有する珪素原子含有基の縮合反応が、（メタ）アクリル酸アルキルエステルを主成分とする単量体混合物との共重合時（乳化重合時）よりもむしろ粘着剤組成物を基材等に塗布した後の乾燥工程で主に起こるため、共重合工程では溶剤不溶分が過剰に生成することがなく、それ故優れた保持性が発現するとともに、乾燥後には水が介在しないため加水分解が起こらず、縮合反応が進行しないことから、構造及び物性が変化しにくく、よって良好な経時安定性が得られるものと推察される。また、熱架橋時において、水分散型粘着剤の粒子の内部と外側が均一に架橋されるため、端末剥がれ性と保持性能とを高いレベルで両立できるものと推測される。さらに後添加する無機微粒子が、シラン系単量体の活性基と反応することで、（メタ）アクリル酸アルキルエステルを主成分とする単量体混合物とシラン系単量体を共重合させて得られる重合体と結合することにより、単に微粒子を混合した以上に強度を向上させることができ、粘着力を低下させることなく凝集力を向上させることができるためと推定される。
【００５４】
【発明の効果】
本発明によれば、水分散型のアクリル系粘着剤を用いるので環境衛生上望ましく、溶剤型の粘着剤を用いた粘着シート類と同程度の端末剥がれ性、保持性、定荷重剥離性を両立した水分散型粘着剤組成物および粘着シート類を提供することができる。
【００５５】
【実施例】
以下の実施例により本発明をさらに詳細に説明するが、本発明はこれらに限定されるものではない。なお、「部」及び「％」は、特に断りがない限り重量基準である。
【００５６】
実施例１
冷却管、窒素導入管、温度計および攪拌機を備えた反応容器を用い、アクリル酸ブチル９０部、アクリル酸２−エチルヘキシル１０部、アクリル酸３部、３−メタクリロイルオキシプロピルトリエトキシシラン（信越シリコーン株式会社製『ＫＢＥ−５０３』）０．０６部、ドデカンチオール（連鎖移動剤）０．０５部、２，２′−アゾビス［２−（５−メチル−２−イミダゾリン−２−イル）プロパン］ジヒドロクロライド（開始剤）０．１部を、ポリオキシエチレンラウリル硫酸ナトリウム（乳化剤）２部を添加した水１００部に加えて乳化重合して重合体を得た。なお、シラン系単量体を混合しない組成で同様にして重合した場合の重合終了時の重合体の溶剤不溶分は０％であった。これに１０％アンモニウム水を添加してｐＨ８に調整した後、平均粒子径０．０３μｍのコロイダルシリカを１０部添加した。この水分散液の固形分１００部に対し粘着付与剤としてテルペン系樹脂（荒川化学工業株式会社製『タマノルＥ−１００』）を固形分で３０部加え、水分散型粘着剤を得た。
【００５７】
これをシリコーン系剥離剤を塗布した剥離ライナー（カイト化学工業株式会社製『ＳＬＢ−８０Ｗ５Ｄ』）に塗工し、１２０℃で３分乾燥して厚さ５０μｍの粘着剤層を設けて粘着シートを作製した。
【００５８】
実施例２
上記実施例１において、平均粒子径０．０３μｍのコロイダルシリカを２０部添加した以外は実施例１と同様にして粘着シートを作製した。
【００５９】
実施例３
上記実施例１において、平均粒子径０．０３μｍのコロイダルシリカを３０部添加した以外は実施例１と同様にして粘着シートを作製した。
【００６０】
比較例１
上記実施例１において、コロイダルシリカを添加しない以外は実施例１と同様にして粘着シートを作製した。
【００６１】
比較例２
上記実施例１において、シラン系単量体と結合しない無機微粒子である炭酸カルシウム（平均粒子径０．１μｍ）を２０部添加した以外は実施例１と同様にして粘着シートを作製した。
【００６２】
比較例３
上記実施例１において、アクリル酸３部、３−メタクリロイルオキシプロピルトリエトキシシラン（信越シリコーン株式会社製『ＫＢＥ−５０３』を加えずに乳化重合して得た重合体に平均粒子径０．０３μｍのコロイダルシリカを２０部と、架橋剤としてトルエンに溶解した油溶性のエポキシ型架橋剤（三菱瓦斯化学株式会社製『テトラッドＣ』）を０．０７部添加した以外は実施例１と同様にして粘着シートを作製した。
【００６３】
以上の実施例および比較例で得た粘着シートについて次の特性を調べた。結果を表１に示した。
【００６４】
（接着力）
実施例および比較例で作製した粘着シートに、厚さ４０μｍのＰＥＴフィルムに貼り合わせ、これを幅２０ｍｍ、長さ１００ｍｍに切断し評価用サンプルとした。これを粒度２８０番の研磨紙で磨いたＳＵＳ板に重さ２ｋｇのゴムローラを１往復させる方法にて圧着し、２３℃に３０分放置後、２３℃、６５％ＲＨ雰囲気中にて剥離に要する力を測定した（１８０度ピール、剥離速度３００ｍｍ／分）。
【００６５】
（端末剥がれ性試験）
実施例および比較例で作製した粘着シートを、厚さ０．４ｍｍのアルミニウム板（面積：１０ｍｍ×１００ｍｍ）に貼り付け、直径５０ｍｍの円弧状に曲げた。剥離ライナーを剥がし、ＡＢＳ板にラミネーターを用いて貼り合わせ、これを７０℃の雰囲気下に２時間置き、その時のアルミニウム板の端部の剥がれた高さを測定した。
【００６６】
（保持力試験）
実施例および比較例で作製した粘着シートを、フェノール樹脂板に対し１０ｍｍ×２０ｍｍの接触面積で貼り付け、一晩放置後、８０℃に３０分放置した後、フェノール樹脂板を垂下し、粘着テープの自由端に５００ｇの均一荷重を負荷して、８０℃での粘着シートのズレ距離を測定した（図４参照）。
【００６７】
（定荷重剥離性試験）
実施例および比較例で作製した粘着シートを、アクリル板に対し２０ｍｍ×５０ｍｍの接触面積で重さ２ｋｇのゴムローラを１往復させる方法にて圧着し、端末に１００ｇの均一荷重を負荷して粘着シートの剥離距離を測定した（図５参照）。
【００６８】
【表１】
0004804633.tif 000002
【００６９】
表１より明らかなように、コロイダルシリカを添加していない比較例１に対し、コロイダルシリカを添加した各実施例では端末剥がれ性、保持性に加え、定荷重剥離性にも優れ、これらの特性を両立できていることがわかる。一方、シラン系単量体と結合しない無機微粒子である炭酸カルシウムを添加した比較例２では、粘着剤が硬くなりすぎるため満足行く特性が得られず、またシラン系単量体を加えず乳化重合した重合体にコロイダルシリカを添加した比較例３では、特性を向上させることはできなかった。
【図面の簡単な説明】
【図１】  本発明の粘着シート類の一例を模式的に示す断面図である。
【図２】  本発明の粘着シート類の別の一例を模式的に示す断面図である。
【図３】  本発明の粘着シート類の別の一例を模式的に示す断面図である。
【図４】  本発明の保持力試験を模式的に示した参考図である。
【図５】  本発明の定荷重剥離試験を模式的に示した参考図である。
【符号の説明】
１：  粘着剤層
２：  基材
３：  剥離ライナー
４：  背面処理層
【図１】
0004804633.tif 000003
【図２】
0004804633.tif 000004
【図３】
0004804633.tif 000005
【図４】
0004804633.tif 000006
【図５】
0004804633.tif 000007